Brevet FR2631667A1 — publié le 19891124

Matériau amortissant se presentant sous la forme d'une plaque a coller sur un support que l'on souhaite amortir ou a coller entre deux supports que l'on souhaite isoler l'un de l'autre. La présente invention concerne un matériau amortissant se présentant sous la forme d'une plaquera coller sur un support que l'on souhaite amortir ou à coller entre deux supports que l'on souhaite isoler l'un de l'autre, ce matériau comportant un élastomère. On connait, par le document FR-2 255 313, des élastomères amortissants fabriqués à partir de polyisoprènes à fort taux d'enchai- nements vinyliques. Les colles utilisées pour le collage de ces élastomères sur un ou deux supports, sont par exemple des résines époxydes, silicones, acryliques ou phénoliques. L'adhérence est toujours réduite car la surface de l'élastomère est souillée par des produits comme les huiles, les graisses, les agents démoulants, ceci étant inhérent à la fabrication de cet élastomère, Dans le cas d'un élastomère tel que le caoutchouc, on rend sa surface plus rugueuse par un traitement & l'aide d'un acide fort. Des crevasses et des craquelures peuvent apparaitre à sa surface, ce qui améliore les forces d'adhérence mais nuit aux propriétés amortissantes de l'élastomère. Une solution moins agressive consiste à dégraisser la surface à l'aide d'un solvant organique puis à appliquer un promoteur d'adhérence. Ces promoteurs d'adhérence présentent une affinité avec chacune des deux surfaces à coller, la surface de l'élastomère et celle d'un support, et la nature chimique des promoteurs dépend directement de la nature chimique de la colle utilisée. Cette solution présente malgré tout un inconvénient majeur car la moindre manipulation, une simple pression des doigts de la main par exemple, rend inefficace le promoteur d'adhérence même si ce promoteur est recouvert par un film protecteur en papier ou en polyéthylène. Le but de la présente invention est de rendre-efficace le promoteur d'adhérence, en toutes circonstances, et ce but est atteint en plaçant, entre le promoteur d'adhérence et le support, un élément intercalaire. L'adhérence entre un élastomère et un support est ainsi augmentée par la présence d'un élément intercalaire qui regle le problème crucial de l'interface à l'aide de deux couches de colle séparées par un renfort, au lieu d'une seule couche de colle dans l'art antérieur. En outre, cet élément intercalaire évite toute déformation intempestive de l'élastomère. En effet l'une des propriétés principales de ces élastomères est leur élasticité qui permet des allongements de plusieurs centaines de pourcentage. Les contraintes engendrées se relaxent au cours du temps plus ou moins rapidement, mais il est difficile de savoir, à un instant donné, dans quel état se situe un élastomère qui a été manipulé. Le fait de placer sur l'élastomère un élément intercalaire à faible possibilité d'extension, annihile les déformations malencontreuses de l'élastomère qui conserve ainsi toutes ses caractéristiques d'origine. La présente invention a pour objet un matériau amortissant seprésentant sous la forme d'une plaque à coller sur un support que l'on souhaite amortir ou à coller entre deux supports que l'on souhaite isoler l'un de l'autre, comportant un élastomère, et sur une face ou sur chaque face de l'élastomère, un promoteur d'adhérence améliorant l'éfficacité du collage, caractérisé en ce qu'il comporte sur une face ou sur chaque face, un élément intercalaire constitué d'un renfort se présentant sous la forme d'une feuille enduite sur ses deux faces d'un adhésif. Afin d'assurer sa commercialisation, le matériau comporte, sur chaque face munie d'un élément intercalaire, une couche de protection qui sera retirée avant utilisation. I1 est décrit ci-après, à titre d'exemple et en référence aux dessins annexés, un matériau amortissant selon l'invention. La figure 1 montre un matériau amortissant selon l'invention. La figure 2 montre un schéma de montage des éprouvettes utilisées pour la mesure d'adhérence par cisaillement en traction. La figure 1 montre, en vue éclatée, un matériau amortissant 10 comportant un élastomère 11, et sur chaque face de l'élastomère, successivement, un promoteur d'adhérence-12, un élément intercalaire 20 et une couche de protection 30. L'élément intercalaire 20 se compose d'un renfort 21 recouvert sur ses deux faces, d'un adhésif 22. Le renfort 21 peut être par exemple un tissu à base de fibres de verre, carbone, aramide, silice, polyester, ou d'autres fibres synthétiques, comme le polyéthylène, etc... Ces mêmes produits peuvent se présenter sous forme de tresses ou de tricots. Un autre type de renfort 21 serait un non tissé comme un feutre à base de fibres énumérées ci-dessus ou encore des fibres à base de polymères organiques. Un autre type de renfort 21 serait un papier à base de cellulose. L'adhésif 22 peut être, par exemple, une résine époxyde ou acrylique, un silicone, un phénolique, un polyester ou acrylonitrile, etc... La couche de protection 30 peut être un papier siliconé antiadhérent. Lorsque que les adhésifs 22 sont très collants, la couche de protection est de préférence un polyèthylène non lisse, par exemple gaufré. La figure 2 montre un schéma de montage des éprouvettes d'essais. Un matériau composite 50 est collé entre deux éprouvettes 40 représentant chacune un support métallique d'épaisseur 1,5 mm. Le matériau composite 50, d'épaisseur 2 mm, est constitué d'un matériau amortissant 10 auquel on a retiré les deux couches de protection 30, ce matériau amortissant 10 étant pris en sandwich entre deux préimprégnés verre-époxy 51, 52 de la société ALSTHOM (référence FM 673). 2 La surface de collage est de 100 mm (10 x 10) et l'empilage, (matériau composite 50, éprouvettes 40) est polymérisé durant deux heures à 1200 C. Quelques essais mécaniques en résistance cisaillement-traction permettent de juger de la valeur de la force d'adhérenCe entre les différents constituants du matériau composite 50, selon la norme NFT 57555. La force d'adhérence sans élément intercalaire 20 est de 3,3 MPa. Les résultats de la force d'adhérence, en fonction de l'élément intercalaire utilisé, sont les suivants - tissu polyester T52 de HEXCEL-GENIN : 6 MPa, - tissu verre 1381 de PORCHER : 4,4 MPa - feutre polyester H1603 de FREUDENBERG : 4,4 MPa - tissu mixte verre-polyester 1294 de PORCHER : 4,9 MPa. Ces résultats montrent que, en présence d'un élément intercalaire, l'adhérence est augmentée de manière significative. Dans une application particulièrement intéressante, le matériau composite 50 peut constituer une lame de ressort. REVENDICATIONS 1/ Matériau amortissant (10) se présentant sous la forme d'une plaque à coller sur un support que l'on souhaite amortir ou à coller entre deux supports que l'on souhaite isoler l'un de l'autre, comportant un élastomère (11), et sur une face ou sur chaque face de l'élastomère, un promoteur d'adhérence (12) améliorant l'efficacité du collage, caractérisé en ce qu'il comporte sur une face ou sur chaque face, un élément intercalaire (20) constitué d'un reNfort (21) se présentant sous la forme d'une feuille enduite sur ses deux faces d'un adhésif (22). 2/ Matériau selon la revendication 1, caractérisé en ce que le renfort (21) est un produit tissé. 3/ Matériausselon la revendication 1, caractérisé en ce que le renfort (21) est un produit non tissé. 4 Matériau selon l'une des revendications précédentes, caractérisé ce qu'il comporte, sur une face ou sur chaque face, une couche de protection (30) permettant sa livraison et qui sera retirée avant utilisation.